(57)【要約】  貫通している複数の細孔を有するグラフェン系材料の多層シートを記載する。２〜１０層のグラフェンを有する多層グラフェンを含んでなるグラフェン系材料を、ナノ粒子を含んでなる粒子線に露出し、ナノ粒子が、ナノ粒子１個あたり少なくとも２ｋｅＶのエネルギーを有する、シートの製造方法も提供する。
2018530499.tif 000002
【特許請求の範囲】
【請求項１】
ａ）２〜１０グラフェン層を有する多層グラフェンを含んでなり、前記グラフェン層の少なくとも２層が独立して積重ねてあるグラフェン系材料のシートを、多孔質基材の上に配置する工程、
ｂ）前記多層グラフェンを含んでなる前記グラフェン系材料のシートを、ナノ粒子を含んでなる粒子線に露出する工程を含んでなり、前記ナノ粒子が、ナノ粒子１個あたり２ｋｅＶ〜５００ｋｅＶのエネルギーを有し、それによって前記多層グラフェンシートを通って伸びる複数の細孔をあける工程
を含んでなる、グラフェン系材料のシートを穿孔する方法。
【請求項２】
前記多層グラフェンが、２〜５層を有する、請求項１に記載の方法。
【請求項３】
各ナノ粒子が、複数の原子を含んでなり、前記エネルギーが、原子１個あたり０．１〜５０ｅＶである、請求項１に記載の方法。
【請求項４】
フルエンスが１ｘ１０８〜１ｘ１０１２ＮＰｓ／ｃｍ２である、請求項１に記載の方法。
【請求項５】
前記ナノ粒子のサイズが２ｎｍ〜５０ｎｍである、請求項１に記載の方法。
【請求項６】
前記ナノ粒子が、金属ナノ粒子、炭素ナノ粒子、ガスクラスター及びコアシェルナノ粒子からなる群から選択される、請求項１に記載の方法。
【請求項７】
前記ナノ粒子が、Ａｌ、Ａｇ、Ａｕ、Ｔｉ、Ｃｕ及びそれらの組合せからなる群から選択された金属を含んでなる、請求項１に記載の方法。
【請求項８】
前記ナノ粒子が、シリカ被覆された金属ナノ粒子である、請求項１に記載の方法。
【請求項９】
前記細孔のサイズが１〜１００ｎｍである、請求項１に記載の方法。
【請求項１０】
前記細孔のサイズが１〜５０ｎｍである、請求項１に記載の方法。
【請求項１１】
前記グラフェン系材料を、工程ｂの前に、ブロードイオンビームで照射する工程をさらに含み、前記ブロードイオンビームのイオンが、イオンエネルギー５０ｅＶ〜１０ｋｅＶ及びフルエンス３ｘ１０１０イオン／ｃｍ２〜８ｘ１０１１イオン／ｃｍ２を有する、請求項１に記載の方法。
【請求項１２】
前記グラフェン系材料を、工程ｂの前に、紫外光及び酸素に露出する工程をさらに含む、請求項１に記載の方法。
【請求項１３】
ａ）１〜１０グラフェン層を有し、前記グラフェン系材料のシートを通って伸びた第一細孔サイズを有する第一セットの細孔を含んでなる穿孔されたグラフェン系材料のシートを、多孔質基材の上に配置する工程、
ｂ）前記穿孔されたグラフェン系材料のシートを、ナノ粒子を含んでなる粒子線に露出する工程を含んでなり、前記ナノ粒子が、ナノ粒子１個あたり２ｋｅＶ〜５００ｋｅＶのエネルギーを有し、それによって前記穿孔されたグラフェン系材料のシートを修正する工程を含み、
前記穿孔されたグラフェン系材料のシートの修正を、前記複数のグラフェンシートを通って伸びた前記第一細孔サイズを修正する、又はそれらの組合せを有する第二セットの細孔を形成する、グラフェン系材料のシートを修正する方法。
【請求項１４】
前記穿孔されたグラフェン系材料が、２〜５層を有する多層グラフェンを含んでなる、請求項１３に記載の方法。
【請求項１５】
各ナノ粒子が、複数の原子を含んでなり、前記エネルギーが、原子１個あたり０．１〜５０ｅＶである、請求項１３に記載の方法。
【請求項１６】
フルエンスが１ｘ１０８〜１ｘ１０１２ＮＰｓ／ｃｍ２である、請求項１３に記載の方法。
【請求項１７】
前記ナノ粒子のサイズが２ｎｍ〜５０ｎｍである、請求項１３に記載の方法。
【請求項１８】
前記ナノ粒子が、金属ナノ粒子、炭素ナノ粒子、ガスクラスター及びコアシェルナノ粒子からなる群から選択される、請求項１３に記載の方法。
【請求項１９】
前記ナノ粒子が、Ａｌ、Ａｇ、Ａｕ、Ｔｉ、Ｃｕ及びそれらの組合せからなる群から選択された金属を含んでなる、請求項１３に記載の方法。
【請求項２０】
前記ナノ粒子が、シリカ被覆された金属ナノ粒子である、請求項１３に記載の方法。
【請求項２１】
ａ）１〜１０グラフェン層を有するグラフェン系材料のシートを多孔質基材の上に配置有する工程、及び
ｂ）前記多層グラフェンを含んでなる前記グラフェン系材料のシートを、ナノ粒子１個あたり少なくとも２ｋｅＶのエネルギーを有するナノ粒子を含んでなる粒子線に露出し、それによって前記多層グラフェンシートを通って伸びる複数の細孔をあける工程
を含んでなり、前記ナノ粒子が、平行であり、前記グラフェン系材料のシートの基底面に対する垂直に対して０°を超え、８９°以下の入射角で与えられる、グラフェン系材料のシートを穿孔する方法。
【請求項２２】
前記入射角が４５度〜７０度である、請求項２１に記載の方法。
【請求項２３】
各ナノ粒子が、複数の原子を含んでなり、前記エネルギーが、原子１個あたり０．１〜５０ｅＶである、請求項２１に記載の方法。
【請求項２４】
前記フルエンスが１ｘ１０８〜１ｘ１０１２ＮＰｓ／ｃｍ２である、請求項２１に記載の方法。
【請求項２５】
前記ナノ粒子のサイズが２ｎｍ〜５０ｎｍである、請求項２１に記載の方法。
【請求項２６】
前記ナノ粒子が、金属ナノ粒子、炭素ナノ粒子、ガスクラスター及びコアシェルナノ粒子からなる群から選択される、請求項２１に記載の方法。
【請求項２７】
前記ナノ粒子が、Ａｌ、Ａｇ、Ａｕ、Ｔｉ、Ｃｕ及びそれらの組合せからなる群から選択された金属を含んでなる、請求項２１に記載の方法。
【請求項２８】
前記ナノ粒子が、シリカ被覆された金属ナノ粒子である、請求項２１に記載の方法。
【請求項２９】
２〜１０グラフェン層を有し、前記グラフェン層を通って伸びる複数の細孔を含んでなる多層グラフェンを含んでなるグラフェン系材料のシートであって、前記グラフェン層の少なくとも２層が独立して積重ねられている、グラフェン系材料のシート。
【請求項３０】
前記細孔のサイズが１〜１００ｎｍである、請求項２９に記載のグラフェン系材料のシート。
【請求項３１】
前記細孔のサイズが２ｎｍ〜５０ｎｍである、請求項２９に記載のグラフェン系材料のシート。
【請求項３２】
ａ）ポリイミドにエッチングしたトラック上に、２つの独立して積重ねた単層グラフェンを含んでなるグラフェン系材料のシートを配置する工程、
ｂ）前記グラフェン系材料のシートを、ナノ粒子を含んでなる粒子線に露出する工程を含み、前記ナノ粒子が、ナノ粒子１個あたり２ｋｅＶ〜５００ｋｅＶのエネルギーを有し、それによって前記グラフェン系材料のシートを通って伸びる複数の細孔をあける工程、
を含んでなる、グラフェン系材料のシートを穿孔する方法。
【発明の詳細な説明】
【技術分野】
【０００１】
本願は、米国仮特許出願第６２／２０２，１２２号、２０１５年８月６日提出、からの３５Ｕ．Ｓ．Ｃ．§１１９により優先権の利益を主張する、米国特許出願第１５／０９９，０９９号、２０１６年４月１４日提出、からの３５Ｕ．Ｓ．Ｃ．§１２０により優先権の利益を主張するが、それらの内容はこの参照により開示に含まれる。
【０００２】
本開示は、一般的にはグラフェン系材料及び他の２次元的材料に、より詳しくは、グラフェン、他の２次元的材料及びそれらの組合せの層に細孔を製造する方法に関する。
【発明の背景】
【０００３】
グラフェンは、その有利な機械的及び電子的特性により、多くの用途に使用するための広範囲な関心を集めている。グラフェンの電気的伝導性は、グラフェン上の化学的官能性の量及び種類、及びグラフェン基底面における欠陥の量により、影響を受けることがある。本来のグラフェンは、典型的には、最も高い電気的伝導性値を示すが、電気的伝導性を調整し、帯域構造を修正することが望ましい場合がある。帯域構造を目的に合わせて調整することは、例えば、グラフェン基底面に複数の欠陥(すなわち正孔又は穴)を導入する、又はその様な欠陥の数を増加させることにより、達成することができる。帯域構造は、存在する正孔のサイズ、種類及び数のすべてにより影響を及ぼすことができる。グラフェンの用途としては、光学的装置、機械的構造、及び電子的装置が提案されている。前述の用途に加えて、ろ過用途向けに穿孔グラフェン、特に単層穿孔グラフェン、が関心を集めている。ＣＶＤグラフェンの穿孔に使用されている現在の技術には、酸化プロセス(例えば、ＵＶオゾン、プラズマ酸化、及び高温)、イオン線、テンプレート切断、及び特殊な成長基材を使用する直接合成が挙げられる。
【従来技術】
【０００４】
数ナノメートル以下の厚さ及び拡張された平面格子、又は格子でなくても、拡張された平らな表面を有する、２Ｄ材料とも云う、他の二次元的材料も、各種用途に重要である。一実施態様では、二次元的材料が、厚さが０．３〜１．２ｎｍである。別の実施態様では、二次元的材料が、厚さが０．３〜３ｎｍである。例えば、硫化モリブデンは、二次元的分子構造を有する代表的なカルコゲニドであり、他の各種カルコゲニドは、本開示で二次元的材料を構成することができる。二次元的材料には、金属カルコゲニド(例えば、遷移金属ジカルコゲニド)、遷移金属酸化物、六方晶系窒化ホウ素、グラフェン、シリセン及びゲルマネン(Ｘｕ ｅｔ ａｌ．(２０１３)「グラフェン状二次元的材料」Ｃｈｅｍｉｃａｌ  Ｒｅｖｉｅｗｓ  １１３：３７６６−３７９８参照)が挙げられる。
【０００５】
上記に鑑み、グラフェン及び他の二次元的材料に、望ましい細孔密度及び細孔サイズの細孔を造ることができる技術は、この分野で著しい利益となろう。本開示は、この必要性を満たし、関連する優位性も提供する。
【発明の概要】
【０００６】
本開示は、積重ねた複数のグラフェンシートの基底面に細孔を導入又は修正する方法を記載する。実施態様では、方法が、約２〜１０層の積重ねたグラフェンシート (すなわち、多層グラフェン)を、エネルギー約２ｋｅＶ以上(ナノ粒子又はクラスターあたり)を有するナノ粒子(ＮＰ)又はクラスターを含んでなる粒子線に露出し、積重ねたグラフェンシートを穿孔することを含む。実施態様では、層の少なくとも２つが独立して積重ねられる。ここで使用する様に、基材上に層状に、又は積重なった、独立して合成された状態のシートは、「独立して積重なった」と呼ぶ。例えば、ナノ粒子は、金属ナノ粒子、炭素ナノ粒子、ガスクラスター及び／又はコアシェル構造のナノ粒子である。ここに記載する方法は、他の多層２Ｄ材料及び層状２Ｄ材料の組合せにも適用できる。
【０００７】
本開示は、グラフェン系材料のシートを粒子又はクラスター線に露出する工程を含む方法であって、グラフェン系材料が、２〜１０層のグラフェンを有する多層グラフェンを含んでなり、粒子線が、ここに記載する様なナノ粒子又はクラスターを含んでなる。さらなる実施態様では、多層グラフェンが２〜５層のグラフェンを有する。
【０００８】
実施態様では、ナノ粒子又はクラスターのエネルギーが、約２ｋｅＶ以上であるが、約５００ｋｅＶ未満、２ｋｅＶより大きく、１００ｋｅＶ未満、２ｋｅＶより大きく、５０ｋｅＶ未満、又は２ｋｅＶより大きく、３０ｋｅＶ以下でよい。さらなる実施態様では、ナノ粒子が、複数の原子を含んでなることができ、エネルギーが原子１個あたり０．０５ｅＶ〜５０ｅＶ、原子１個あたり０．１ｅＶ〜５０ｅＶ、又は原子１個あたり１ｅＶ〜１ｋｅＶである。さらなる実施態様では、フルエンスが、１ｘ１０８〜１ｘ１０１２ＮＰ／ｃｍ２である。実施態様では、ナノ粒子穿孔効率が、１％〜１００％である。幾つかの態様では、ここに開示する方法が、ナノ粒子を発生させ、それに続いて加速する工程をさらに包含する。一例では、ポテンシャルが１〜１００ｋＶである。幾つかの例では、追加のイオン化、例えば電子衝撃及びエレクトロスプレー、を行い、穿孔のための追加のエネルギーをＮＰに供給する。ＮＰのｃｏｌｕｍｂｉｃ制限のために、電荷の量(多すぎる電荷は、粒子の崩壊を引き起こすことがある)が制限されることがある。一実施態様では、電荷が４ｅまでである。
【０００９】
実施態様では、ナノ粒子サイズが、１ｎｍ〜１００ｎｍ、１ｎｍ〜５０ｎｍ、２ｎｍ〜５０ｎｍ、１ｎｍ〜２５ｎｍ、２ｎｍ〜２５ｎｍ、２ｎｍ〜１０ｎｍ、３ｎｍ〜３０ｎｍ、又は１０ｎｍ〜５０ｎｍである。幾つかの例では、ＮＰが、一様なサイズ分布により特徴づけられ、他の例では、ガウスサイズ分布により、幾つかの場合、正規分布により、及びさらに他の場合、二モード分布である。ＮＰが二モード分布で与えられる場合、幾つかの実施態様では、両モードが、穿孔に使用され、他の実施態様では、一モードが穿孔に使用され、他のモードが追加のエネルギーをグラフェンに加えるためである。さらなる実施態様では、ＮＰサイズの分布が、標準分布ではない。
【００１０】
一態様では、グラフェン系材料が、ナノ粒子の線に露出する前に前処理される。一例では、多層グラフェン系材料が一単位として前処理される。別の例では、グラフェン系材料の層が、個別に前処理されてから積重ねられる。幾つかの実施態様では、全層が処理されるのに対し、他の実施態様では、シートの選択された区域が処理される。一例として、シートの選択された区域が、シートが全体として一様に穿孔される様に処理される。一実施態様では、前処理プロセスが、グラフェンの一つ以上のシートに点欠陥を導入する。さらなる実施態様では、前処理プロセスが、１ｎｍ未満の平均サイズを有する細孔を導入する。一例では、グラフェンシートの多層積重ねが、一単位として前処理される。別の例として、一つ以上の個別グラフェンシートが、前処理されてから、積重ねに組み立てられる。実施態様では、前処理工程が、熱処理、ＵＶ酸素処理、イオン線処理、及びそれらの組合せから選択される。幾つかの実施態様では、グラフェン系材料が、イオンエネルギー５０ｅＶ〜１０ｋｅＶ、及びフルエンス３ｘ１０１０イオン／ｃｍ２〜８ｘ１０１１イオン／ｃｍ２又は３ｘ１０１０イオン／ｃｍ２〜８ｘ１０１３イオン／ｃｍ２を有するブロードイオン線で照射される。幾つかの実施態様では、照射時間が、０．１ミリ秒間〜１０秒間未満、１ミリ秒間〜１０秒間未満、１秒間〜１００秒間、又は１０秒間〜１０００秒間である。一般的には、比較的小さな区域が照射される場合、時間は、比較的大きい区域が照射される場合よりも短い。さらなる実施態様では、前処理プロセスがグラフェンを照射して、グラフェン格子中に部分を導入し、格子を弱くし、より容易にナノ粒子で穿孔する。その様な前処理プロセスは、「化学的に支援される」穿孔を可能にすることができる。その様な部分の一例は、酸素含有化合物である。実施態様では、好適な部分が、ナノ粒子前処理で導入される。
【００１１】
さらなる態様では、グラフェン系材料が、ナノ粒子に露出される前に、穿孔されていない。さらなる実施態様では、グラフェン系材料が、ナノ粒子線を有するに露出される前に、穿孔されている(「前−穿孔」)。幾つかの実施態様では、グラフェンの第一層が穿孔され、続いて、さらなる層が第一層に付けられてから、グラフェンのさらなる層が穿孔される。イオン系方法及び酸化系方法を含む、種々の選考方法がこの分野で公知である。一実施態様では、予備穿孔されたグラフェン系材料が、第一細孔径を有する細孔の第一セット、及びナノ粒子線への露出、次いでグラフェン系材料の予備穿孔シートの修正を含んでなる。一実施態様では、修正が、多数のグラフェンシートを通して伸びる第二細孔径を有する細孔の第二セットの形成、第一細孔径の修正、又はそれらの組合せを含む。実施態様では、穿孔されたグラフェン系材料の細孔径が二モード分布を有する。細孔径の代表的な組合せが、３ｎｍ未満の大きさを有する細孔及び１５ｎｍを超える及び１００ｎｍ以下の細孔の組合せを含むが、これらに限定するものではない。組合せは、予備穿孔及びＮＰ穿孔の組合せを通して形成されることができようが、ＮＰ穿孔の組合せから形成されることもできよう。一実施態様では、３ｎｍ未満のサイズを有する細孔の面積と、シートの面積との比が１〜１０％であり、１５ｎｍを超え、１００ｎｍ以下のサイズを有する細孔の面積と、シートの面積との比が、１〜１０％である。
【００１２】
さらなる態様では、グラフェン系材料のナノ粒子線に対する露出が、グラフェン層を様々な程度に穿孔する。一実施態様では、少なくとも一層のグラフェンが穿孔されない。さらなる実施態様では、少なくとも一層のグラフェンが穿孔される。例えば、グラフェン系材料の、ナノ粒子に対する露出の後、少なくとも一層が高度に穿孔され、少なくとも一層が穿孔されない。さらなる例では、グラフェンの第一層が、ナノ粒子により穿孔され、第一サイズの細孔が得られ、次いで第二層のグラフェンが第一層に移される。ナノ粒子の供給源に対して第二層が第一層の「前にある」状態で、第二穿孔工程で使用されるナノ粒子は第一層を貫通しない様に選択される穿孔条件で、第二層がナノ粒子により穿孔され、第二サイズの細孔が得られる。第一細孔径及び第二細孔径は異なっている。一実施態様では、第一細孔径が、第二細孔径よりも大きい。さらなる実施態様では、グラフェンの第一層が、複数の、第一タイプのナノ粒子を使用して穿孔され、グラフェンの第二層が、複数の、第二タイプのナノ粒子を使用して穿孔される。第一タイプのナノ粒子は、第二タイプのナノ粒子とは、サイズ及び／又は組成が異なっていてよい。
【００１３】
実施態様では、ナノ粒子のボンバードメントが起こり、グラフェン系材料が多孔質基材上に配置される。一実施態様では、支持構造が、グラフェン系材料のシートの少なくとも幾つかの部分が、支持構造から吊り下げられる様に形成される。好適な基材には、重合体状、窒化ケイ素(ＳｉＮ)、セラミック、炭素又は金属基材が挙げられるが、これらに限定するものではない。一実施態様では、各吊り下げられる区域が、１０ｎｍを超え、１０マイクロメートル未満である。さらなる実施態様では、支持構造中の開口部の少なくとも一つの寸法が１μｍ未満又は１００ｎｍ以下である。さらなる実施態様では、基材をパターン化し、グラフェン系材料及び基材の複合体のこわさを制御するために、周囲と面積の特定比の少なくとも１個の通し穴を与えることができる。異なった実施態様では、通し穴が、一個以上の円形穴又は一個以上のスロットの形態を取り、これはスリットとも呼ぶことができる。スリットは、平行又は交差することができる。幾つかの実施態様では、スリットが、縦横比が２：１〜１００：１でよい。一実施態様では、グラフェン系材料が、穿孔及び異なった基材に移した後、基材から取り出すことができる。
【００１４】
一実施態様では、グラフェン系材料が、ナノ粒子の供給源に対して、基材の「前に」ある。別の実施態様では、グラフェン系材料が、ナノ粒子の供給源に対して、ナノ粒子が、基材中の穴を通過してから、グラフェン系材料と接触する様に、基材の「後ろに」ある。基材を通して穿孔される一実施態様では、基材の厚さと細孔直径の比は、２未満(例えば、１μｍ厚さの基材に５００ｎｍ直径の細孔)である。この配置の利益の一つは、グラフェンが吊り下げられている時、グラフェンに衝撃を与えるだけ、及び場合により損傷又は穿孔する(基材の細孔を通して)。基材を通して穿孔されるさらなる実施態様では、基材の、ナノ粒子に向いている面が、犠牲になる層で覆われるので、全てのＮＰは、その層を打つか、又はグラフェンを穿孔する。次いで犠牲の層がナノ粒子と共に除去され、基材上に穿孔されたグラフェンが残る。このことは、基材に埋め込まれたＮＰが有害である場合に、有益となる。
【００１５】
一実施態様では、多孔質基材の第一側上のグラフェン系材料の第一層、及び多孔質基材の第二側上のグラフェン系材料の第二層の、アセンブリーが形成される。アセンブリーが、ナノ粒子又はクラスターを含んでなる粒子線に露出された時に、ナノ粒子又はクラスターが、アセンブリーを貫通し、グラフェン系材料の両層を穿孔する様に、十分に薄い基材を選択する。例として、グラフェン系材料の第一層は、グラフェン系材料の第二層と同じであるか、又は第一層が、グラフェン系材料の第一の種類であり、第二層が、グラフェン系材料の第二の種類である。
【００１６】
さらなる実施態様では、グラフェン系材料の第一層は、絶縁性基材の第一側上に配置され、グラフェン系材料の第二層は、絶縁性基材の第二側上に配置される。次いで、第一及び第二層は、別々に偏らせることができる。例として、グラフェン系材料の第一層は、グラフェン系材料の第二層と同じであるか、又は第一層が、グラフェン系材料の第一の種類であり、第二層が、グラフェン系材料の第二の種類である。同様に、グラフェン系材料又は他の二次元的材料の第一層を、絶縁性基材の第一側の上に配置し、グラフェン系材料又は他の二次元的材料の第二層を、絶縁性基剤の第二側上に配置する。
【００１７】
さらなる実施態様では、グラフェン系材料の穿孔シートが、後穿孔処理プロセスで修正することができる。代表的な後穿孔処理プロセスは、細孔のさらなる拡張、細孔の作り直し、細孔の安定化及びシートの破壊耐久性の増加が挙げられるが、これらに限定するものではない。実施態様では、細孔のさらなる拡張が、穿孔されたグラフェンシートを、ブロードイオンビームで照射することにより達成できる。一実施態様では、イオンが、Ｘｅ、Ｎｅ、Ｈｅ、Ｇａ及びＡｒからなる群から選択され、イオンエネルギーが、５ｅＶ〜４０ｋｅＶの範囲であり、イオンフラックス又はビーム密度が１ｘ１０１２イオン／ｃｍ２／ｓ〜１ｘ１０１３イオン／ｃｍ２／ｓであり、フルエンスが６．２４ｘ１０１３イオン／ｃｍ２〜６．２４ｘ１０１４イオン／ｃｍ２である。一実施態様では、イオンが、Ｘｅ、Ｎｅ、及びＡｒからなる群から選択され、イオンエネルギーが、５ｅＶ〜４０ｋｅＶであり、代表的な実施態様では、１００ｅＶ〜１０００ｅＶであり、イオン線量が１ｘ１０１３イオン／ｃｍ２〜５ｘ１０１５イオン／ｃｍ２である。一実施態様では、イオンエネルギーが、１ｋｅＶ〜４０ｋｅＶであり、イオン線量が１ｘ１０１９イオン／ｃｍ２〜１ｘ１０２１イオン／ｃｍ２である。一実施態様では、イオンエネルギーが、３００Ｖであり、イオン線量が１ｘ１０１４イオン／ｃｍ２である。さらなる実施態様では、ブロードイオンビームの代わりに、ラスタ化された集束イオンビームを使用できる。さらなる実施態様では、細孔の拡張は、多孔度の全体的な百分率を増加させることにより達成される。
【００１８】
さらなる実施態様では、細孔の作り直しは、穿孔されたグラフェンシートをブロードイオンビームで照射することにより達成される。一実施態様では、イオンが、Ｘｅイオン、Ｎｅイオン、及びＡｒイオンからなる群から選択され、イオンエネルギーが、１０ｅＶ〜１０ｋｅＶの範囲であり、イオンフラックス又はビームが密度１ｘ１０１２イオン／ｃｍ２／ｓ〜１ｘ１０１３イオン／ｃｍ２／ｓであり、フルエンスが６．２４ｘ１０１３イオン／ｃｍ２〜６．２４ｘ１０１４イオン／ｃｍ２である。さらなる実施態様では、細孔の安定化が、穿孔されたグラフェンシートをブロードイオンビームで照射することにより達成され、ブロードイオンビームのイオンが、イオンエネルギー５ｅＶ〜４０ｋｅＶ及びフルエンス１ｘ１０１０イオン／ｃｍ２〜１ｘ１０２１イオン／ｃｍ２を有する。幾つかの実施態様では、照射時間が、１ｍｓ〜１００ｓである。さらなる実施態様では、穿孔されたシートの破壊耐久性が、穿孔されたグラフェンシートをブロードイオンビームで照射することにより達成され、ブロードイオンビームのイオンが、イオンエネルギー５０ｅＶ〜１０００ｅＶ及びフルエンス３ｘ１０１０イオン／ｃｍ２〜８ｘ１０１１イオン／ｃｍ２を有する。細孔を拡張、作り直し及び／又は安定化させるための他の方法には、紫外光及び酸素への露出、炭素−選択的エッチング溶液の使用、及び熱の作用が挙げられるが、これらに限定するものではない。電子照射も、１０〜３００ｋｅＶのエネルギーで適用できよう。
【００１９】
ここに記載する方法は、一つ以上の下記の特徴をさらに含んでなることができる。実施態様では、グラフェン系材料のシート又はグラフェン系材料を含んでなるシートを加熱する。例えば、加熱は、系にエネルギーを加えることができる。適切な熱膨張率(ＣＴＥ)が基材と適合していない場合、加熱は、グラフェンにひずみを生じて穿孔する。好適な加熱方法には、グラフェン系材料のジュール加熱、ＩＲ放射線、伝導性板を経由する加熱、又はそれらの組合せが挙げられるが、これらに限定するものではない。実施態様では、グラフェン層が、衝突するＮＰの入射角に対して傾斜している。さらなる実施態様では、この傾斜が、ゼロより大きく、８９度以下、３０度より大きく、８９度以下、４５度〜７０度である。一実施態様では、平行ナノ粒子の入射角は、グラフェン又は他の材料の最上シートの基底面に対する垂直と照合することができる。さらなる実施態様では、細孔縁部の官能化に重要な元素又は部分を含む痕跡量のガス又は他の材料が、ＮＰ穿孔の前、ＮＰ穿孔の最中、ＮＰ穿孔の後、又はそれらの組合せ、に存在し、ＮＰにより形成される細孔を官能化する。ガスは、グラフェン系材料のシートの前側、後ろ側、又は両側に導入することができる。さらなる実施態様では、痕跡量のガスが、ＮＰ穿孔の最中及び／又はＮＰ穿孔の後に存在し、ＮＰにより形成される細孔をエッチングする。実施態様では、ガスの圧力が１０−３ｔｏｒｒ未満である。実施態様では、グラフェン系材料が、ナノ粒子線に露出される最中に後ろからガスで加圧される。一実施態様では、穿孔の際に、ガス圧がグラフェン系材料にひずみを生じさせる。別の実施態様では、細孔が形成された後に、ガスが細孔を官能化させる。
【００２０】
官能化の前及び最中に好ましいガスは、粒子衝撃の高エネルギー環境内における、グラフェンとガスの反応によって異なる。これは、粒子衝撃の縁部から約１００ｎｍ以内である。これは、二つの一般的な区分に適合し、ガスは、１ｘ１０−６ｔｏｒｒ〜１ｘ１０−３ｔｏｒｒの分圧で加えられる。第一の区分は、ラジカル、カルボアニオン(炭素の中心に位置する負電荷)及びカルボカチオン(炭素の中心に位置する正電荷)と反応する化学種である。代表的な分子には、二酸化炭素、エチレンオキシド及びイソプレンが挙げられる。第二区分は、崩壊して、グラフェン及び欠陥グラフェンと反応する化学種を形成する化学種である。代表的な分子は、ポリエチレングリコール、ジアセチルペルオキシド、アゾビスイソブチロニトリル、及びフェニルジアゾニウムヨージドであろう。
【００２１】
さらなる態様では、本開示は、グラフェン含有シートに穿孔する方法であって、マスクを使用し、ナノ粒子による穿孔を制限する方法を提供する。マスクは、ナノ粒子の供給源に対してグラフェン層(複数可)の「前に」配置する。実施態様では、マスクが開口部を包含し、ナノ粒子穿孔は、マスク中の開口部を通して優先的に起こる。代表的なマスクには、自己集合ビーズ層から形成されたマスク、ブロック共重合体層の選択的エッチングにより形成されたマスク、ナノ粒子のソフトランディングにより形成されたマスク、パターン化された金属又は重合体層のマスク、及び穿孔グラフェンから形成されたマスクが挙げられるが、これらに限定するものではない。代表的なブロック共重合体マスクは、Ｋｉｍ  ｅｔ  ａｌ．「大面積、半導体ナノ穿孔グラフェン材料の製造及び特性」、Ｎａｎｏ  Ｌｅｔｔｅｒｓ  ２０１０  Ｖｏｌ．  １０，  Ｎｏ．４，  ３月１日，２０１０,  ｐｐ．１１２５−１１３１に記載されている。他の例としては、重合体状光レジストを使用して、平版印刷によりパターン化された重合体層を製造することができる。一実施態様では、パターン化された金属層は、マスク及び電極の両方として作用することができる。
【００２２】
さらなる実施態様では、犠牲となる変形層をナノ粒子の供給源に対してグラフェン層(複数可)「の前に」配置する。その様な変形層を使用し、ナノ粒子を変形させることができるが、ナノ粒子は、十分なエネルギーを尚通過させ、グラフェン層(複数可)を穿孔する。犠牲となる変形層に代表的な材料には、グラフェン又は他の二次元的材料が挙げられる。一実施態様では、ナノ粒子が変形して扁球形態を呈する。
【００２３】
さらなる実施態様では、本開示は、グラフェンの少なくとも一層及び他の材料の少なくとも一層を含む複合体シートに穿孔する方法を提供する。さらに、本開示は、グラフェンの複数の層及び他の材料の少なくとも一層を含むシートに穿孔する方法を提供する。例では、さらなる材料の層は、連続層であるか、又は連続層ではない。シートは、グラフェン及び他の材料(複数可)の組成物として見ることができる。
【００２４】
実施態様では、この方法が、複合体シートを、ナノ粒子(ＮＰ)又はクラスターを含んでなる粒子線に露出し、積重ねたグラフェンシートを穿孔する。実施態様では、ナノ粒子又はクラスターエネルギーは、約２ｋｅＶ以上、約５００ｋｅＶ未満、２ｋｅＶを超え、１００ｋｅＶ未満、２ｋｅＶを超え、５０ｋｅＶ未満、又は２ｋｅＶ以上、３０ｋｅＶ以下である。さらなる実施態様では、ナノ粒子が、複数の原子を含んでなり、エネルギーが、原子１個あたり０．０５ｅＶ〜５０ｅＶ又は原子１個あたり０．１ｅＶ〜５０ｅＶである。さらなる実施態様では、フルエンスが１ｘ１０８〜１ｘ１０１２ＮＰ／ｃｍ２である。実施態様では、ナノ粒子サイズが、１ｎｍ〜５０ｎｍ、２ｎｍ〜５０ｎｍ、１ｎｍ〜２５ｎｍ、２ｎｍ〜２５ｎｍ、２ｎｍ〜１０ｎｍ、３ｎｍ〜３０ｎｍ、又は１０ｎｍ〜５０ｎｍである。一実施態様では、ナノ粒子が、３ｎｍ〜１５ｎｍである。さらに、幾つかの実施態様では、複合体材料の穿孔に関する穿孔方法が、グラフェンのナノ粒子穿孔に関して前に記載した様な追加の特徴を包含することができる。例えば、複合体メンブランの層が、衝突するＮＰの入射角に対して傾斜していることができる。
【００２５】
幾つかの実施態様では、グラフェン層(複数可)が基材上に支持されており、グラフェン以外の材料の少なくとも一層が、グラフェン層(複数可)「の最上部」にあり、グラフェン層(複数可)により支持されている。一例として、グラフェンナノ小板の層又は部分層が、グラフェン層の上部に堆積する。別の例として、グラフェン以外の生物に関連する特性を有する二次元的材料を、グラフェン層の「前に」配置することができる。さらに、二次元的材料が、望ましい官能性付与又はコーティングで、その修正し易さに関して選択することができる。この例に関する好適な二次元的材料には、ＭｏＳ２及びｈ−ＢＮが挙げられるが、これらに限定するものではない。
【００２６】
幾つかの実施態様では、他の材料の層が、二つのグラフェン層の間に挿入されている。実施態様では、他の材料(複数可)が層間に加えられ、穿孔を助ける、複合体に追加の官能性を与える、又はそれらの組合せである。グラフェン以外の材料の代表的な層には、多孔質材料及びスペーサー材料が挙げられるが、これらに限定するものではない。材料の両種類とも、隣接するグラフェン層間の接触を制限又は阻止し、複合体の弾性に影響を及ぼし、それによってナノ粒子穿孔プロセスに影響を及ぼす。代表的な多孔質材料には、高度に穿孔された２Ｄ材料、例えばグラフェン及び炭素ナノメンブラン(ＣＮＭ)、ブロック共重合体(ＢＣＰ)層(一元素を除去して多孔質にする)、パターン化された金属及び無機層、薄い多孔質Ｓｉ、ＳｉＯ２、及びＳｉＮ層、互いに融合していることができる、又はできない不規則な形状の粒子、及びゼオライト粒子が挙げられるが、これらに限定するものではない。代表的なスペーサー材料には、炭素ナノチューブ及びナノ粒子及びレース状の炭素が挙げられるが、これらに限定するものではない。さらなる実施態様では、他の材料は、グラフェン以外の２Ｄ材料、又は穿孔条件下で典型的に不安定な材料である(例えば水)。さらなる実施態様では、加えられた層は、細孔の縁部に位置し、細孔に官能性を与える。
他の炭素材料
【００２７】
さらなる態様では、本開示は、薄い炭素系材料の穿孔方法を提供する。代表的な薄い炭素系材料は、厚さ０．５ｎｍ〜１０ｎｍを有し、薄い炭素ナノメンブラン及びグラフェンナノ小板メンブランを含むが、これらに限定するものではない。炭素ナノメンブランは、典型的には、架橋した芳香族自己集合単層から発生し、厚さが約１ｎｍである(Ｍ．Ａｉ及びＡ．Ｇｏｌｚｈａｕｓｅｒ，  Ｂｅｉｌｓｔｅｉｎ  Ｂｏｚｅｎ  Ｓｙｍｐｏｓｉｕｍ  ｏｎ  Ｍｏｌｅｃｕｌａｒ  Ｅｎｇｉｎｅｅｒｉｎｇ  ａｎｄ  Ｃｏｎｔｒｏｌ  Ｍａｙ  １４ｔｈ−１８ｔｈ，  ２０１２，  Ｐｒｉｅｎ  （Ｃｈｉｅｍｓｅｅ），  Ｇｅｒｍａｎｙ)。これらの炭素ナノメンブラン(ＣＮＭ)は、穿孔するのに好適である。さらなる実施態様には、これらの炭素ナノメンブランとグラフェンの組合せ、例えばグラフェン／ＣＮＭ(ＣＮＭ上のグラフェン)、ＣＮＭ／グラフェン(グラフェン上のＣＮＭ)、及びグラフェン／ＣＮＭ／グラフェン、が挙げられる。
【００２８】
実施態様では、本方法には、複合体シートを、ナノ粒子(ＮＰ)又はクラスターを含んでなる粒子線に露出し、その様な炭素系材料を穿孔することが挙げられる。実施態様では、ナノ粒子又はクラスターのエネルギーは、約２ｅＶ以上であるが、約５００ｋｅＶ未満、２ｋｅＶを超え、１００ｋｅＶ未満、２ｋｅＶを超え、５０ｋｅＶ未満又は２ｋｅＶ以上で、３０ｋｅＶ以下である。さらなる実施態様では、ナノ粒子は、複数の原子を含んでなり、エネルギーが、原子１個あたり０．０５ｅＶ〜５０ｅＶ又は原子１個あたり０．１ｅＶ〜５０ｅＶである。さらなる実施態様では、フルエンスが１ｘ１０８〜１ｘ１０１２ＮＰ／ｃｍ２である。実施態様では、ナノ粒子のサイズが、１ｎｍ〜５０ｎｍ、２ｎｍ〜５０ｎｍ、１ｎｍ〜２５ｎｍ、２ｎｍ〜２５ｎｍ、２ｎｍ〜１０ｎｍ、３ｎｍ〜３０ｎｍ又は１０ｎｍ〜５０ｎｍである。さらに、幾つかの実施態様では、複合体材料を穿孔するための穿孔方法は、グラフェン層のナノ粒子穿孔で以前に記載した様な、さらなる特徴を包含することができる。例えば、穿孔できる複合体材料の層を、衝突するＮＰの入射角に対して傾斜させることができる。
【００２９】
本発明の一態様では、一つ以上の洗浄方法を使用し、グラフェン系材料又はグラフェン系材料を含んでなるシートの表面から残留ナノ粒子を除去する。あるいは、又はそれに加えて、洗浄方法は、基材から材料を除去する。例えば、残留する金属ナノ粒子を除去するには、酸処理が好適な場合がある。さらなる実施態様では、残留ナノ粒子は、表面から除去しないが、穿孔に続いて、残留ナノ粒子をグラフェンと反応させ、グラフェンを触媒作用により除去するのに使用するか、強磁性ナノ粒子に対する磁性引力でグラフェンを引裂くのに使用するか、又は電磁エネルギーを熱変換によりグラフェンを蒸発させる。さらなる実施態様では、ＮＰが、局所的な温度増加により、局所的な酸化を誘発する。
【００３０】
積重ねたシートを貫通する複数の細孔を有する、多層グラフェンシート及び多層グラフェンを含んでなるグラフェン系材料も本開示で記載する。その様な穿孔した多層グラフェンシートは、ここでは「穿孔されたグラフェン」、「穿孔されたグラフェン系材料」又は「穿孔された二次元的材料」とも呼ぶ。本開示は、ここに記載する穿孔されたグラフェン系材料を含んでなる複合材料メンブラン、ここに記載する穿孔されたグラフェン系材料及び多孔質基材を含んでなる複合材料メンブランをさらに記載する。ここに提供する本開示は、２Ｄ材料、層状２Ｄ材料とその複合体メンブランの組合せも提供する。
【００３１】
幾つかの実施態様では、ナノ粒子による穿孔又は修正の後、穴のサイズが約１００ｎｍ以下、５０ｎｍ以下、２０ｎｍ以下、１０ｎｍ以下、又は約５ｎｍ以下、特にサイズが１ｎｍ〜１００ｎｍ、２ｎｍ〜約５０ｎｍ、２ｎｍ〜約２０ｎｍ、２ｎｍ〜約１０ｎｍ又は約２ｎｍ〜約５ｎｍでよい。例として、ナノ粒子による穿孔又は修正の後、細孔径の変動係数が、０．１〜２であり、多孔度が０．１％〜１５％である。様々な実施態様では、細孔が、全て積重ねたグラフェンシートを通して伸びている。
【００３２】
幾つかの実施態様では、ここに記載する技術により製造多層グラフェンを含んでなる穿孔されたグラフェン及び穿孔されたグラフェン系材料は、ろ過用途に使用できる。穴のサイズ又はサイズ分布は、意図する用途に適合する。ここに記載する穿孔されたグラフェン系材料及びこれらの穿孔されたグラフェン系材料を包含する複合体メンブランは、塩ろ過、タンパク質分離、ウイルス除去、免疫単離、食品及び飲料ろ過及び浄化、ただしこれらに限定しない、を包含する数多くのろ過、分離及び／又はバリヤー用途に有用である。
【００３３】
上記は、下記の詳細な説明を理解し易くするために、本開示の特徴をかなり大まかに概略した。開示のさらなる特徴及び利点は、以下に記載する。これらの、及び他の利点及び特徴は、下記の説明からより明白になる。
【図面の簡単な説明】
【００３４】
本開示及びその利点をより完全に理解するために、下記の説明を、開示の具体的な実施態様を説明する添付の図面と共に参照する。
【００３５】
図１は、二つの独立して積重ねたグラフェンの層を通るナノ粒子による穿孔を立証する走査型透過電子顕微鏡画像である。
【００３６】
図２は、２層グラフェンを通るナノ粒子による穿孔を立証する走査型透過電子顕微鏡画像である。
【００３７】
図３は、グラフェン含有シートの垂直に対して非ゼロ角で、平行ナノ粒子線による穿孔を立証する走査型透過電子顕微鏡画像である。
【００３８】
図４Ａ及び４Ｂは、ナノ粒子穿孔後(図４Ａ)及びナノ粒子穿孔に続いてイオン線照射後(図４Ｂ)のグラフェン含有シートに存在する多孔度を示す。
【００３９】
図５は、ＡｇＮＰ粒子により穿孔した約４６０ｎｍ直径の細孔を有する、ポリイミド基材にエッチングしたトラック上にある、二つの独立して積重ねた単層グラフェン層の走査型透過電子顕微鏡画像である。
【発明の詳細な説明】
【００４０】
グラフェンは、拡張されたｓｐ２−ハイブリッド化された炭素平面格子を形成する、縮合六員環の、単一の原子的に薄いシート又は幾つかの層状シート（例えば約２０以下）の中に炭素原子が存在する、炭素の形態を代表する。グラフェン系材料は、単層グラフェン、多層グラフェン又は相互接続した単層又は多層グラフェンドメイン、及びそれらの組合せを含むが、これらに限定するものではない。実施態様では、多層グラフェンが、２〜２５層、２〜２０層、２〜１０層又は２〜５層を含む。一実施態様では、多層グラフェンの層が、積み重ねられているが、ｚ方向（基底平面に対して直角）には、薄いグラファイト結晶より、秩序づけの程度は低い。
【００４１】
一実施態様では、グラフェン系材料は、単層又は多層グラフェンシートを積重ねることにより形成した材料も包含する。多層グラフェンは、ここで云う様に、合成された状態のシートを独立して基材上に層状にするか、又は積重ねることにより、形成されたグラフェンの複数のシートを包含する。ここで使用する様に、独立して基材上に層状にするか、又は積重ねた、合成された状態のシートは、「独立して積重ねた」と呼ぶ。独立して積重ねることにより形成された隣接するグラフェン層は、合成された状態の多層グラフェンよりも、ｚ方向における秩序付けが低い場合がある。例では、独立して積重ねた隣接する層は、Ａ−Ｂ、Ａ−Ｂ−Ａ又はＡ−Ｂ−Ｃ−Ａ積重ねを示さない。さらなる例では、独立して積重ねたグラフェンの隣接する層の、限定された正確な重なり合いは存在しない。特定の意見に捕らわれたくはないが、独立して積重ねた多層グラフェンと合成された状態の多層グラフェンとの間の構造的な違いは、例１で立証するナノ粒子穿孔挙動の違いに寄与すると考えられる。一実施態様では、この様式で積重ねた、合成された状態にあるグラフェンシートの層は、ｚ方向における秩序づけが低い、すなわち、合成された状態の多層グラフェンシートにおける層よりも、シートの格子が整列していない。好適な合成された状態のシートには、単層グラフェン(ＳＬＧ)のシート、二層グラフェン(ＢＬＧ)のシート、又は数層グラフェン(ＦＬＧグラフェン、例えば５層までのグラフェン)のシートが挙げられる。例えば、「フロートダウン」移行技術が使用される場合、単層グラフェン(ＳＬＧ)のシートは、基材の上部の上にフロート−ダウンを経由して層形成される。次いで、別のＳＬＧシートが、すでに調製されたＳＬＧ−基材積重ねの上にフロートダウンされる。これは、今や、基材上部の上にある「合成された状態の」ＳＬＧの二層になろう。これは、数層のグラフェン(ＦＬＧ)又はＳＬＧとＦＬＧの混合物に拡張することができ、この分野で公知の移行技術により達成される。スタンプ法を含む他の移行技術がこの分野で公知である。例えば、重合体移行方法は、重合体層の積重ねを組み立てるのに使用できる。幾つかの例では、層の数は、移行されたグラフェンの個別層の数を指すことを意図している。移行されたグラフェンの層がグラフェン層の範囲を有することができる (例えば、層の幾つかの区域がＳＬＧで、他の区域がＢＬＧまたはＦＬＧである) 場合、積重ねは、グラフェン層の範囲を有する。例えば、５層の移行されたグラフェンが、それぞれ１〜５層を有する場合、５シートが５層と整列する区域は、２５層のグラフェンを有することができる。穿孔条件に応じて、積重ねのより厚い区域は、穿孔し得ない。一実施態様では、異なったグラフェンシートを層形成することにより、ろ過及び分離用途に望ましいメンブランが得られる。
【００４２】
一実施態様では、グラフェン系材料のシートが、単層又は多層グラフェンのシートであるか、又は複数の相互接続した単層又は多層ドメインを含んでなるシートである。実施態様では、多層グラフェンドメインが、２〜５層又は２〜１０層を有する。ここで使用する様に、「ドメイン」とは、原子が一様に秩序づけられ、結晶格子になっている材料の区域を指す。ドメインは、その境界内で一様であるが、隣接する区域とは異なっている。例えば、単結晶材料は、秩序付けられた原子の単一ドメインを有する。一実施態様では、グラフェンドメインの少なくとも幾つかは、ナノ結晶であり、１〜１００ｎｍ又は１０〜１００ｎｍのドメインサイズを有する。一実施態様では、グラフェンドメインの少なくとも幾つかが、１００ｎｍ〜５００ミクロン、１００ｎｍ〜１ミクロン、又は２００ｎｍ〜８００ｎｍ、又は３００ｎｍ〜５００ｎｍのドメインサイズを有する。一実施態様では、多層グラフェンのドメインが、隣接するドメインと重なり合っていてよい。各ドメインの縁部における結晶学的欠陥により形成される「粒界」は、隣接する結晶格子間を区別する。幾つかの実施態様では、第一の結晶格子が、シートの平面に対して直角の軸を中心に回転することにより、第二結晶格子に対して回転し、２つの格子は結晶格子の向きが異なっていることがある。
【００４３】
一実施態様では、グラフェン系材料のシートが、多層グラフェン又は単層及び多層グラフェンの組合せのシートである。別の実施態様では、グラフェン系材料のシートが、複数の相互接続した多層、又は単層及び多層グラフェンドメインを含んでなるシートである。一実施態様では、相互接続したドメインが、互いに共有結合してシートを形成する。シート内のドメインが、結晶格子配向で異なる場合、そのシートは、多結晶質である。
【００４４】
実施態様では、グラフェン系材料のシートの厚さが、０．３〜１０ｎｍ、０．３〜５ｎｍ、又は０．３〜３ｎｍである。一実施態様では、厚さが、単層グラフェン及び非グラフェン性炭素の両方を包含する。
【００４５】
一実施態様では、グラフェン系材料のシートが、固有の、又は本来の欠陥を含んでなる。固有又は本来の欠陥は、グラフェン系材料のシート又はグラフェンのシート中に選択的に導入する穴と対照的に、グラフェン系材料の製造に由来することがある。その様な固有又は本来の欠陥は、格子の異型、細孔、裂け目、亀裂又はしわを含むことができるが、これらに限定するものではない。格子の異型は、６員以外（例えば５、７又は９員環）の炭素環、空位、すき間にある欠陥（格子中への非炭素原子の取り込みを含む）、及び粒界を含むことができるが、これらに限定するものではない。ここで使用する様に、穴は、固有又は本来の欠陥又は粒界によるグラフェン格子における開口部を含まない。
【００４６】
実施態様では、グラフェンが、グラフェン系材料における主要な材料である。例えば、グラフェン系材料は、少なくとも２０％グラフェン、３０％グラフェン、又は少なくとも４０％グラフェン、又は少なくとも５０％グラフェン、又は少なくとも６０％グラフェン、又は少なくとも７０％グラフェン、又は少なくとも８０％グラフェン、又は少なくとも９０％グラフェン、又は少なくとも９５％グラフェンを含んでなる。実施態様では、グラフェン系材料が、３０％〜９５％、又は４０％〜８０％、５０％〜７０％、６０％〜９５％、又は７５％〜１００％から選択された範囲のグラフェンを含んでなる。一実施態様では、グラフェン系材料中のグラフェンの量が、原子百分率として測定する。
【００４７】
一実施態様では、グラフェン系材料のシートが、グラフェン系材料のシートの表面上に位置する非グラフェン性炭素系材料をさらに含んでなる。一実施態様では、シートが、２つの基底表面（例えば、シートの上及び底面、対向面）及び側面により限定される。さらなる実施態様では、シートの「底」面が、シートが成長する間に基材と接触する面であり、シートの「自由」面が、「底」面と対向する面である。一実施態様では、非グラフェン性炭素系材料が、シートの基底表面（例えば、シートの基材側及び／又はシートの自由表面）上に位置する。さらなる実施態様では、グラフェン系材料のシートが、小量の一個以上の他の材料、例えば一個以上の粉塵粒子又は類似の汚染物、を表面上に含むが、これらに限定するものではない。
【００４８】
幾つかの実施態様では、非グラフェン性炭素系材料の量が、グラフェンの量より少ない。実施態様では、非グラフェン性炭素系材料のシートの表面被覆が、０を超え、８０％未満、５％〜８０％、１０％〜８０％、５％〜５０％、又は１０％〜５０％である。この表面被覆は、透過電子顕微鏡で測定でき、推定を与える。実施態様では、グラフェン系材料におけるグラフェンの量が、６０％〜９５％、又は７５％〜１００％である。
【００４９】
一実施態様では、非グラフェン性炭素系材料が長距離秩序を有しておらず、無定形として区分される。実施態様では、非グラフェン性炭素系材料が、炭素及び／又は炭化水素以外の元素をさらに含んでなる。一実施態様では、非グラフェン性炭素に取り込むことができる非炭素元素が、水素、酸素、ケイ素、銅、及び鉄を含む。さらなる実施態様では、非グラフェン性炭素系材料が、炭化水素を含んでなる。実施態様では、炭素が、非グラフェン性炭素系材料における主要材料である。例えば、非グラフェン性炭素系材料が、少なくとも３０％炭素、又は少なくとも４０％炭素、又は少なくとも５０％炭素、又は少なくとも６０％炭素、又は少なくとも７０％炭素、又は少なくとも８０％炭素、又は少なくとも９０％炭素、又は少なくとも９５％炭素を含んでなる。実施態様では、非グラフェン性炭素系材料が、３０％〜９５％、又は４０％〜８０％、又は５０％〜７０％から選択された炭素の範囲を含んでなる。一実施態様では、非グラフェン性炭素系材料における炭素の量が、原子百分率として測定する。
【００５０】
さらなる実施態様では、グラフェン系材料のシートが、剥離により得られるフレークよりも大きい。例えば、このシートは、約１マイクロメートルより大きな横方向寸法を有する。ここで使用する様に、横方向寸法とは、シートの厚さに対して直角である。
【００５１】
ここで使用する様に、用語「二次元的材料」とは、その単層及び多層変形の両方を含む、原子の厚さの拡張された平面構造を云う。多層の二次元的材料は、約２０までの積重ねた層を含む。一実施態様では、本構造及び方法に好適な二次元的材料は、拡張された平らな分子構造及び原子レベルの厚さを有する全ての物質でよい。特に二次元的材料の例には、グラフェンフィルム、グラフェン系材料、遷移金属ジカルコゲニド、金属酸化物、金属水酸化物、グラフェン酸化物、ａ−窒化ホウ素、ケイ素、ゲルマネン、又は類似の平面構造を有する他の材料が挙げられる。遷移金属ジカルコゲニドの具体的な例には、二硫化モリブデン及びモリブデンジセレニドが挙げられる。金属酸化物の具体的な例には、五酸化バナジウムが挙げられる。本開示の実施態様によるグラフェン又はグラフェン系フィルムは、単層又は多層フィルム、又はそれらのいずれかの組合せを含むことができる。好適な二次元的材料の選択は、グラフェン、グラフェン系材料、又は他の二次元的材料が末端に配置される、化学的及び物理的環境、二次元的材料の穿孔し易さ、等を含む多くのファクターによって決定される。
【００５２】
細孔が意図的に形成されているナノ材料は、ここでは「穿孔グラフェン」、「穿孔グラフェン系材料」又は「穿孔二次元的材料」と呼ぶ。穴のサイズ分布は、狭くてよく、例えば０．１〜０．５変動係数に制限される。一実施態様では、穴の特徴的な寸法が、用途毎に選択される。円形の穴では、特徴的な寸法は穴の直径である。非円形細孔に関連する実施態様では、特徴的な寸法は、穴を横切る最大距離、穴を横切る最小距離、穴を横切る最大及び最小距離の平均値、又は細孔の平面内面積に基づく等価直径として取ることができる。ここで使用する様に、穿孔されたグラフェン系材料は、細孔の縁部に非炭素原子が含まれている材料を含む。実施態様では、細孔が非対称的であり、細孔サイズが穴の長さに沿って変化する(例えば、グラフェン系材料の基材表面より、自由表面で広い細孔サイズ、またはその逆)。一実施態様では、細孔サイズを、グラフェン系材料のシートの一表面で測定することができる。
【００５３】
細孔特徴の定量画像解析は、細孔特徴の数、面積及び／又は周囲の測定を含む。一実施態様では、各細孔の等価直径が、等式Ａ＝πｄ２／４から計算される。細孔面積を等価細孔直径の関数としてプロットすると、細孔サイズ分布が得られる。細孔サイズの変動係数は、ここでは細孔サイズの標準偏差と、細孔サイズの平均との比として計算することができる。
【００５４】
一実施態様では、穴の面積の比と、シートの面積の比を、シートを特徴づけるのに使用する。穴の面積は、定量画像解析を使用して測定できる。シートの面積は、シートのしわ又は他の非平面特徴のために追加シート表面を除外したい場合、シートにわたる平らな面積として取ることができる。さらなる実施態様では、特性の記述は、表面にあるくずの様な特徴を除いて、穴の面積とシート面積の比に基づいて行うことができる。
【００５５】
本開示は、部分的に、多層グラフェンシート、及び積重ねた約２〜約１０グラフェンシート及び積重ねたグラフェンシートを貫通する複数の細孔を有するグラフェン系材料のシートに関する。本開示は、部分的に、多層グラフェンシート、及び多層グラフェンを含んでなり、その中に複数のグラフェンシートを通して伸びる穴を限定するグラフェン系材料のシートを穿孔する方法にも関する。
【００５６】
穿孔されたグラフェン(すなわち、その中に限定される複数の細孔を有するグラフェン)は、多くの可能な用途、例えば分子篩としての使用、バリヤー材料としての使用、限定されたバンドギャップ材料としての使用、及びポリマー複合体内に同調可能な電気的特性を有する電気的伝導性充填材料としての使用、を有する。穿孔されたグラフェンには多くの可能な用途が存在するが、グラフェンに複数の細孔を、望ましい細孔密度及び細孔サイズで、再現性良く導入するための、信頼性のある技術は、ほとんど存在しない。ナノメートル未満の細孔を形成することは、特に問題である。
【００５７】
実施態様では、グラフェン系材料用の前処理工程は、熱処理、ＵＶ−酸素処理、イオン線処理、及びそれらの組合せから選択される。一実施態様では、熱処理が、温度２００℃〜８００℃、圧力１０−７ｔｏｒｒ〜大気圧で、２時間〜８時間加熱することを含む。一実施態様では、ＵＶ−酸素処理が、１５０ｎｍ〜３００ｎｍ、及び６ｍｍ距離における強度１０〜１００ｍＷ／ｃｍ２の光に、６０〜１２００秒間露出が関与する。実施態様では、ＵＶ−酸素処理を、室温で、又は室温より高い温度で行う。さらなる実施態様では、ＵＶ−酸素処理を、大気圧（例えば１ａｔｍ）又は真空下で行う。一実施態様では、イオン線前処理に、一つ以上のグラフェン層の、イオンエネルギー５０ｅＶ〜１０００ｅＶ（前処理用）及びフルエンス３ｘ１０１０イオン／ｃｍ２〜８ｘ１０１１イオン／ｃｍ２又は３ｘ１０１０イオン／ｃｍ２〜１ｘ１０１４イオン／ｃｍ２（前処理）のイオンに対する露出が関与する。さらなる実施態様では、イオンの供給源が、平行、例えばブロードビーム又はフラッドソース、である。一実施態様では、イオンが、希ガスイオン、例えばＸｅ＋である。穿孔されたグラフェン系材料のシートを修正する際、複数のグラフェンシート通して伸びる第二細孔サイズを有する細孔の第二のセットを形成すること、第一細孔径サイズを修正すること、又はそれらの組合せを含んでなる。一実施態様では、グラフェン系材料を基材、例えば成長基材、に取り付けて、一つ以上の前処理工程を行う。一実施態様では、金属成長基材が、グリッド又はメッシュではなく、実質的に連続的な金属の層である。グラフェン及びグラフェン系材料の成長と相容性がある金属成長基材には、遷移金属及びそれらの合金が挙げられる。実施態様では、金属成長基材が、銅系又はニッケル系である。本開示の実施態様では、イオン供給源が、ブロードイオンフィールドを与える。イオンの供給源は、イオンフラッドソースでよい。一実施態様では、イオン供給源は、大気圧未満、例えば１０−３〜１０−５ｔｏｒｒ又は１０−４〜１０−６ｔｏｒｒで操作する。前処理工程の後に、穿孔効率が望ましい値より低い場合、追加の前処理工程を使用してから、グラフェン層(複数可)をナノ粒子又はクラスターに再露出することができる。
【００５８】
本開示の実施態様では、粒子線がナノ粒子線又はクラスター線である。さらなる実施態様では、線が平行又は非平行である。さらに、線は、高度に焦点を合わせる必要はない。幾つかの実施態様では、複数のナノ粒子又はクラスターは単独で帯電させる。さらなる実施態様では、ナノ粒子は、５００〜２，０００，０００原子、５００〜２５０，０００原子、又は５００〜５，０００原子を含んでなる。
【００５９】
様々な金属粒子が本開示の方法に使用するのに好適である。例えば、Ａｌ、Ａｇ、Ａｕ、Ｔｉ、Ｃｕのナノ粒子及びＡｌ、Ａｇ、Ａｕ、Ｔｉ、Ｃｕを含んでなるナノ粒子が好適である。金属ＮＰは、マグネトロンスパッタリング及び液体金属イオン供給源(ＬＭＩＳ)を含む多くの方法で発生させることができる。ナノ粒子の発生方法は、さらにＣａｓｓｉｄｙ，  Ｃａｔｈａｌ， ｅｔ ａｌ．「ケイ素ナノ粒子の、銀原子による接種」、Ｓｃｉｅｎｔｉｆｉｃ  ｒｅｐｏｒｔｓ  ３  （２０１３），  Ｈａｂｅｒｌａｎｄ，  Ｈｅｌｌｍｕｔ， ｅｔ ａｌ．「ミクロンサイズの接触穴の、強力なエネルギークラスター衝撃による銅の充填」Ｊｏｕｒｎａｌ  ｏｆ  Ｖａｃｕｕｍ  Ｓｃｉｅｎｃｅ  ＆  Ｔｅｃｈｎｏｌｏｇｙ  Ａ  １２．５(１９９４)：２９２５−２９３０，Ｂｒｏｍａｎｎ，  Ｋａｒｓｔｅｎ， ｅｔ ａｌ．「サイズ選択した銀ナノクラスターの調整された堆積」Ｓｃｉｅｎｃｅ  ２７４．５２８９(１９９６)：９５６−９６８，Ｐａｌｍｅｒ，  Ｒ．Ｅ．Ｓ．Ｐｒａｔｏｎｔｅｐ，ａｎｄ  Ｈ−Ｇ．Ｂｏｙｅｎ．「サイズ選択したクラスターからのナノ構造化した表面」Ｎａｔｕｒｅ  Ｍａｔｅｒｉａｌｓ  ２．７（２００３）：４４３−４４８，Ｓｈｙｊｕｍｏｎ  Ｉ．，  ｅｔ  ａｌ．「サイズ選択した銀クラスターの構造的変形、融点及び格子パラメーター研究」Ｔｈｅ  Ｅｕｒｏｐｅａｎ  Ｐｈｙｓｉｃａｌ  Ｊｏｕｒｎａｌ  Ｄ−Ａｔｏｍｉｃ，  Ｍｏｌｅｃｕｌａｒ，  Ｏｐｔｉｃａｌ  ａｎｄ  Ｐｌａｓｍａ  Ｐｈｙｓｉｃｓ  ３７．３（２００６）：４０９−４１５，  Ａｌｌｅｎ，  Ｌ．Ｐ．，  ｅｔ  ａｌ  「ガスクラスターイオン衝撃により形成したケイ素表面上のクレータ」Ｊｏｕｒｎａｌ  ｏｆ  ａｐｐｌｉｅｄ  ｐｈｙｓｉｃｓ  ９２．７（２００２）：３６７１−３６７８，  Ｗｕｃｈｅｒ，  Ａｎｄｒｅａｓ，  Ｈｕａ  Ｔｉａｎ，  ａｎｄ  Ｎｉｃｈｏｌａｓ  Ｗｉｎｏｇｒａｄ「分子二次イオン質量分光測定におけるイオン化効率を高めるための混合クラスターイオン線」Ｒａｐｉｄ  ｃｏｍｍｕｎｉｃａｔｉｏｎｓ  ｉｎ  ｍａｓｓ  ｓｐｅｃｔｏｍｅｔｒｙ：ＲＣＭ  ２８．４（２０１４）：  ３９６−４００．  ＰＭＣ．  Ｗｅｂ．６  Ａｕｇ．  ２０１５  ａｎｄ  Ｐｒａｔｏｎｔｅｐ，  Ｓ．，  ｅｔ  ａｌ「高周波マグネトロンプラズマスパッタリング及びガス凝縮に基づくサイズ選択したクラスター線供給源」Ｒｅｖｉｅｗ  ｏｆ  ｓｃｉｅｎｔｉｆｉｃ  ｉｎｓｔｒｕｍｅｎｔｓ  ７６．４（２００５）：０４５１０３に記載されているが、上記のそれぞれを、ナノ粒子発生技術に関して参照によりここに含める。
【００６０】
ガスクラスター線は、高圧ガスが真空中で断熱的に膨張し、冷却して、クラスターに凝縮することにより、形成することができる。クラスターは、Ｃ６０としてｅｘ  ｓｉｔｕ形成し、次いでグラフェンに向けて加速することもできる。
【００６１】
幾つかの実施態様では、ナノ粒子が、特別に選択され、部分をグラフェン中に導入する。幾つかの実施態様では、ナノ粒子が、触媒として機能する。部分は、高温で、所望によりガスの存在下で、導入される。他の実施態様では、ナノ粒子が、照射の際に原子を除去するのに必要なエネルギーの量を低減させるのを助ける部分である、「のみで削る」部分を導入する。
【００６２】
実施態様では、穿孔開口部のサイズが、ナノ粒子サイズ及びナノ粒子エネルギーの両方を制御することにより、調整される。特定の意見に捕らわれたくはないが、ナノ粒子の全てが穿孔に十分なエネルギーを有する場合、その結果生じる穿孔は、選択されたナノ粒子サイズと相関すると考えられる。しかし、穴のサイズは、穿孔プロセスの際のナノ粒子の変形により影響を受けると考えられる。この変形は、エネルギーとナノ粒子のサイズとグラフェン層(複数可)のこわさの全てにより影響を受けると考えられる。ナノ粒子のかすめ入射角もナノ粒子の変形を起こすことがある。さらに、ナノ粒子エネルギーが制御される場合、ナノ粒子は大きな質量及びサイズ分布で堆積するが、鋭い切り取りをなお達成することができる。
【００６３】
特定の意見に捕らわれたくはないが、穿孔のメカニズムは、連続体が、一端におけるスパッタリングにより制限され (十分なエネルギーがグラフェンシートに与えられ、ＮＰの衝撃箇所における、及び周りにある炭素を霧状にする)、引裂く又は砕く(ひずみにより誘発された衰弱が引裂かれた穴を開くが、本来のシートの一部としてグラフェン炭素を残す)と考えられる。グラフェン層の一部は、引裂き又は砕く箇所の上に折れ曲がる場合がある。一実施態様では、クラスターは反応性になり、炭素の除去を支援することができる(例えば酸素クラスター、又はガスクラスター線、すなわち混合ガスクラスター線、中で炭素をエッチングすることが分かっている痕跡量の分子を有する)。特定の意見に捕らわれたくはないが、グラフェン層のこわさは、グラフェンの弾性率及びグラフェンの緊縮性の両方により影響を受けると考えられる。グラフェン層の弾性率に影響するファクターは、温度、欠陥(ＮＰ照射による小欠陥又は大欠陥)、物理吸着、化学吸着及びドーピングを含むと考えられる。緊縮性は、堆積の際の熱膨張係数の不適合(例えば、基材とグラフェン層の間)、グラフェン層におけるひずみ、グラフェン層のしわにより影響を受けると考えられる。グラフェン層におけるひずみは、グラフェン層の裏側(基材側)に対するガス圧の作用、グラフェンの堆積前における弾性基材のひずみ、堆積中の基材の曲がり、及び層の局所的収縮及び局所的ひずみの増加を引き起こす、調整された区域におけるグラフェン層の欠陥を含む、多くのファクターにより影響を受けると考えられる。
【００６４】
実施態様では、ナノ粒子穿孔が、穿孔の際にグラフェン層にひずみを加え、破壊を誘発し、それによって、一つ以上のグラフェン層を「引裂く」又は「破る」ことにより、さらに調整することができる。幾つかの実施態様では、応力が、方向性を有し、特定の向きで優先的に破壊する。例えば、一つ以上のグラフェンシートの引裂きを使用し、「スリット」形状の開口部を形成することができ、その様な開口部は、開口部を開始するのに使用したナノ粒子よりも実質的に大きい場合がある。さらなる実施態様では、応力が特定方向に向いていない。
【００６５】
実施態様では、細孔が官能化されている。幾つかの実施態様では、細孔が、穿孔プロセスの最中及び／又はそれに続いて、ガスに露出することにより官能化される。ガスに対する露出は、室温を超える温度で行うことができる。幾つかの実施態様では、細孔が、二つ以上の有効官能化を有することができる。例えば、積重ねたグラフェンの上部及び底部層が異なった官能化ガスに露出される場合、二つ以上の有効官能化が得られる。さらなる実施態様では、官能化部分の薄い層が、ＮＰ穿孔の前に、ＮＰ穿孔の最中に、及びＮＰ穿孔の後に表面に貼り付けられる。ＮＰプロセスと相溶性があるものとして、表面に液体を塗布することにより、薄い層を形成することができる。実施態様では、ガス圧が、１０−４ｔｏｒｒ〜大気圧である。実施態様では、官能化部分としては、水、水蒸気、ポリエチレングリコール、酸素、窒素、アミン、カルボン酸が挙げられるが、これらに限定するものではない。
【００６６】
官能化の前及び最中に好ましいガスは、粒子衝撃の高エネルギー環境内における、グラフェンとガスの反応によって異なる。これは、粒子衝撃の縁部から約１００ｎｍ以内である。これは、二つの一般的な区分に適合し、ガスは、１ｘ１０−６ｔｏｒｒ〜１ｘ１０−３ｔｏｒｒの分圧で加えられる。第一の区分は、ラジカル、カルボアニオン(炭素の中心に位置する負電荷)及びカルボカチオン(炭素の中心に位置する正電荷)と反応する化学種である。代表的な分子には、二酸化炭素、エチレンオキシド及びイソプレンが挙げられる。第二区分は、崩壊して、グラフェン及び欠陥グラフェンと反応する化学種を形成する化学種である。代表的な分子は、ポリエチレングリコール、ジアシチルペルオキシド、アゾビスイソブチロニトリル、及びフェニルジアゾニウムヨージドであろう。
【００６７】
幾つかの実施態様では、グラフェン系材料のシートが穿孔されて第一セットの穿孔を形成し、第一セットの穿孔は、第一部分で官能化され、そのシートは再穿孔されて第二セットの穿孔を形成し、その第二セットの穿孔は、第二部分で官能化される。
【００６８】
実施態様では、多層グラフェンは、単一層のグラフェンよりも、より頑丈で、全ての層を通って整列する固有の、又は本来の欠陥が存在し難いので、単一のグラフェンシートを個別に穿孔するより、多数のグラフェンシートを１回で穿孔するのが望ましく、有利である。さらに、穿孔された単層グラフェンは、所望により、細孔限定プロセスが完了した後、多層グラフェンを剥離することにより、製造することができるので、プロセスが段階的で効率的である。細孔サイズは、ここに記載するプロセスでは、目的に合わせて調節できる。従って、ここに記載するプロセスは、形成された細孔の数、サイズ及びサイズ分布に関して望ましい。
【００６９】
多層グラフェンは、本開示の様々な実施態様により、積重ねた２グラフェンシート〜約２０の積重ねたグラフェンシートを含む。少な過ぎるグラフェンシートは、グラフェンの取り扱いに難点があると共に固有グラフェン欠陥の発生が増加する。対照的に、約２０を超える積重ねたグラフェンシートは、グラフェンシートの全てを穿孔するのが困難になる。実施態様では、多層シートは、シートを個別に成長させ、同じ基材に何度も移行させることにより、製造できる。様々な実施態様で、ここに記載する技術により穿孔された多層グラフェンは、２グラフェンシート、又は３グラフェンシート、又は４グラフェンシート、又は５グラフェンシート、又は６グラフェンシート、又は７グラフェンシート、又は８グラフェンシート、又は９グラフェンシート、又は１０グラフェンシート、又は１１グラフェンシート、又は１２グラフェンシート、又は１３グラフェンシート、又は１４グラフェンシート、又は１５グラフェンシート、又は１６グラフェンシート、又は１７グラフェンシート、又は１８グラフェンシート、又は１９グラフェンシート、又は２０グラフェンシートを有することができる。２〜２０グラフェンシートの間のどの準範囲も、本開示により意図されている。
【００７０】
幾つかの実施態様では、ここに記載する技術により製造された穿孔されたグラフェンは、ろ過プロセスに使用できる。さらに、ここに記載する技術により製造された穿孔されたグラフェンは、例えば進歩したセンサー、バッテリー及び他の電気的貯蔵装置、及び半導体装置、の様な分野に使用できる。
【００７１】
幾つかの実施態様では、穿孔されたグラフェンは、穿孔後、多孔質重合体基材の上に配置することができる。多孔質重合体基材とグラフェンの組合せは、様々な実施態様におけるフィルター、例えば逆浸透フィルター又はナノろ過フィルター、を構成することができる。好適な多孔質重合体基材には、特に制限はない。
【００７２】
開示は、開示された実施態様を参照して記載してあるが、当業者は、これらの記載が、開示を例示しているだけであることに容易に気が付く。開示の精神から離れることなく、様々な修正が可能であることが分かる。開示を修正して、これまで記載されていないが、開示の精神及び範囲に対応する、多くの変形、変更、代替案又は等価配置を取り入れることができる。さらに、開示の様々な実施態様が記載されているが、開示の特徴は、記載する実施態様の幾つかだけを含むことが理解される。従って、この開示は、先行する説明により制限されるものではない。
【００７３】
他に指示がない限り、記載又は例示する成分の各化学式又は組合せを使用して、本発明を行うことができる。化合物の具体的な名称は、当業者が同じ化合物に異なった名称を付けることが知られているので、代表であることを意図している。化合物が、例えば化学式又は化学的名称で、その化合物の特定の異性体又は鏡像異性体が特定されない様に記載されている場合、その説明は、記載される化合物の各異性体及び鏡像異性体を個別に、又は組合せで含むことを意図している。当業者は、特別に例示されるもの以外の方法、装置要素、出発材料及び合成方法は、過度の実験に向かうことなく、発明の実行に使用できることを理解する。あらゆるその様な方法、装置要素、出発材料及び合成方法の全てのこの分野で公知の機能的等価物は、発明に含まれることを意図している。明細書に範囲が与えられている時は常に、例えば温度範囲、時間範囲、組成物範囲、すべての中間体範囲及び準範囲、並びに与えられた範囲に含まれる個々の値は、開示に含まれることを意図している。マーカッシュ群又は他の群がここで使用される場合、その群の個々の構成員及びその群の可能な全ての組合せ及び準組合せは、開示に個別に含まれることを意図する。
【００７４】
ここで使用する様に、「含んでなる」は、「包含する」、「含む」、又は「により特徴づけられる」と同義語であり、包括的又は制限が無いことであり、追加の、列挙されていない要素又は方法段階を除外しない。ここで使用する様に、「からなる」は、請求項要素に規定されていない全ての要素、工程、又は成分を除外する。ここで使用する様に、「実質的に〜からなる」は、請求項の基本的で新規な特徴に具体的に影響しない材料又は工程を除外しない。用語「含んでなる」の列挙は、特に組成物の成分の説明又は装置の要素の説明では、実質的に列挙された成分又は要素からなる、及び列挙された成分又は要素からなる、これらの組成物及び方法を含むものとする。ここに例示的に説明された発明は、ここに具体的に開示されていない要素（複数可）、制限（複数可）の非存在下で適切に実行される。
【００７５】
使用されている用語及び表現は、制限ではなく、説明の用語として使用され、その様な用語及び表現の使用には、示された、及び説明された特徴の等価物又はその一部を除外する意図はなく、請求される発明の範囲内で、様々な修正が可能であることが理解される。従って、本発明は、好ましい実施態様及び所望による特徴により具体的に開示されているが、ここに開示されている概念の修正及び変形は、当業者が用いることができること、及びその様な修正及び変形は、付随する請求項により確認されるように、発明の範囲内にあると考えられる。
【００７６】
一般的に、ここで使用する用語及び句は、当業者には公知の標準的な文書、定期刊行物及び文脈を参照することにより見出される、それらの分野毎に認められた意味を有する。先行する定義は、発明の文脈における、それらの具体的な使用を明らかにするために与えられている。
【００７７】
本願を通して全ての参照文献、例えば発行された、又は公布された特許又は等価物を含む特許文書、特許出願出版物、及び非特許文献文書又は他の供給源試料、は、各参照文献が、少なくとも部分的に本願における開示と矛盾しない程度に、ここにその全文を参照により含める（例えば、部分的に矛盾する参照文献は、部分的に参照文献と矛盾する部分を除いて、参照分権として含める）。
【００７８】
明細書中に記載した全ての特許及び出版物は、好ましい実施態様が関係する当業者のレベルを示唆している。ここに引用する参照文献は、その全文を参照によりここに含め、幾つかの場合、整理した日付として、現状技術水準を示し、必要であれば、先行技術における具体的な実施態様を除外（例えば、拒否）するために、この情報をここに採用できることを意図する。例えば、化合物を特許権請求する場合、ここに開示する参照文献中（特に、参照特許文書中）に開示された特定の化合物を含めて、先行技術で公知の化合物が、請求項に含まれることを意図していないことは理解すべきである。
例１  二層グラフェン及びグラフェンの積重ねた二層の比較ナノ粒子穿孔
【００７９】
図１は、二つの独立して積重ねたグラフェン層を通るナノ粒子による穿孔を立証する透過電子顕微鏡画像である。２層のＣＶＤグラフェン材料を調製した。各層は、層を積重ねる前に、Ｃｕ成長基材上におけるイオン線処理、レース状の炭素ＴＥＭグリッドへの移行、ＵＶ−酸素処理及び３００℃で８時間のベークアウトを行った。積重ねた層は、６．５ｋＶのＡｇナノ粒子(ＮＰ)に露出した。ＮＰ分布は、６ｎｍに中心を持ち、フルエンスが約５ｘ１０１０ＮＰ／ｃｍ２であった。
【００８０】
図２は、２層グラフェンを通るナノ粒子による穿孔を立証する透過電子顕微鏡画像である。ＣＶＤグラフェンを製造し、次いでＣｕ基材上でイオン線処理を受け、レース状の炭素ＴＥＭグリッドに移し、ＵＶ−酸素処理及び３００℃ベークアウトを８時間受けた。グラフェンは、ＮＰ分布が６ｎｍに中心を有し、フルエンス約５ｘ１０１１ＮＰ／ｃｍ２である、７．５ｋＶのＡｇＮＰに露出し、続いて２４時間３００℃、Ａｒ中でベークし、ゆっくりと冷却した。
【００８１】
例２  積重ねた２層グラフェン層のシートに対する、９０度以外の角度における、ナノ粒子穿孔
【００８２】
図３は、積重ねた２層グラフェンを通した、ナノ粒子を含んでなる粒子線への露出により行った穿孔の透過電子顕微鏡画像である。ナノ粒子は、グラフェン材料のシートの基底面の垂直に対して約４５度を超える入射角で供給した。ＮＰは、９〜１１ｎｍ直径で、エネルギー３０ｋｅＶであった。細孔は、典型的には、それらの基底で１０〜１２ｎｍであり、長さが約２０ｎｍ〜７０ｍｍ変動した。細孔サイズは、同様のナノ粒子サイズ、エネルギー及びフルエンス条件下で、グラフェン材料の基底シートに対して約垂直のナノ粒子穿孔で得たものより大きかった。さらに、幾つかの引裂きの証拠が、グラフェンの上表面上で観察された。
【００８３】
例３  ナノ粒子穿孔に続くイオン照射
図４Ａ及び４Ｂは、ナノ粒子穿孔後(図４Ａ)及びそれに続くイオン線照射後(図４Ｂ)のグラフェン系材料のシートを例示する。材料は、独立して積重ねたグラフェンの２層であった。穿孔条件は、７〜１０ｎｍＮＰで１２ｋｅＶであった。イオン線照射条件は、Ｘｅ＋、３００Ｖで２Ｅ１４Ｘｅ＋／ｃｍ２フルエンス及び３Ｅ１４Ｘｅ＋／ｃｍ２フラックスであった。多孔度は５％〜１４％であった。
例４  ＴＥＰＩ(４６０／２５)上グラフェンのナノ粒子穿孔
図５は、ＡｇＮＰ粒子により穿孔した約４６０ｎｍ直径の細孔を有する、ポリイミド基材にエッチングしたトラック上にある、二つの独立して積重ねた単層グラフェンの層の走査型透過電子顕微鏡画像である。ＴＥＰＩ(４６０／２５)は、トラックをエッチングしたポリイミドで、グラフェンが貼り付けられている側面上の(個々の、重なり合っていない細孔の)平均細孔直径４６０ｎｍで、約２５μｍ厚を有する。穿孔条件は、３０ｋｅＶにおける１５〜１５ｎｍＡｇＮＰ粒子であった。
【図１】
2018530499.tif 000003
【図２】
2018530499.tif 000004
【図３】
2018530499.tif 000005
【図４Ａ】
2018530499.tif 000006
【図４Ｂ】
2018530499.tif 000007
【図５】
2018530499.tif 000008
【国際調査報告】
2018530499.tif 000009
2018530499.tif 000010